(57)【特許請求の範囲】
【請求項１】
無機蛍光顔料、樹脂、顔料分散剤、有機溶媒及びアミノ基含有アルコールを含有し、該アミノ基含有アルコールの含有量が全体の０．０１〜３質量％であり、該アミノ基含有アルコールが２−アミノ−２−エチル−１，３−プロパンジオール、２−アミノ−２−メチル−１，３−プロパンジオール及び２−アミノ−２−メチル−１−プロパノールからなる群から選択されることを特徴とする非水系インクジェット用インク組成物。
【請求項２】
前記非水系インクジェット用インク組成物の水抽出物のｐＨが６．０〜１０．０である請求項１に記載の非水系インクジェット用インク組成物。
【請求項３】
前記アミノ基含有アルコールが、２−アミノ−２−エチル−１，３−プロパンジオール又は２−アミノ−２−メチル−１，３−プロパンジオールである請求項１又は２に記載の非水系インクジェット用インク組成物。
【請求項４】
前記有機溶媒が、グリコールエーテル類を含む請求項１〜３のいずれかに記載の非水系インクジェット用インク組成物。
【請求項５】
前記アミノ基含有アルコールの含有量が、上記有機溶媒１００質量％に対して０．０１〜５質量％である請求項１〜４のいずれかに記載の非水系インクジェット用インク組成物。
【請求項６】
前記顔料分散剤が、１分子中に２個以上のアミド基を有し、且つ、数平均分子量が７００〜１５０００のポリエステルポリアミド樹脂である請求項１〜５のいずれかに記載の非水系インクジェット用インク組成物。
【請求項７】
前記樹脂が、ポリエステル樹脂、アクリル樹脂、塩化ビニル樹脂のいずれかを含む請求項１〜６のいずれかに記載の非水系インクジェット用インク組成物。
【請求項８】
前記無機蛍光顔料の体積平均粒子経が３００〜８００ｎｍである請求項１〜７のいずれかに記載の非水系インクジェット用インク組成物。
【発明の詳細な説明】
【技術分野】
【０００１】
本発明は、非水系インクジェット用インク組成物に関し、より詳しくは、インクジェットプリンタにより印刷する際にプリンタヘッド部のノズルへの詰まりが生じることがなく、優れた印字品質の印刷物が得られるインクの吐出安定性に優れた無機蛍光顔料含有の非水系インクジェット用インク組成物に関する。
【背景技術】
【０００２】
従来、種々の溶媒を用いたインクジェット印刷用顔料インク組成物が多数提案されているが、そのような顔料インク組成物を用いてインクジェットプリンタにより印刷物を作製する際に、インクジェットプリンタのノズルに詰まりが生じて、印字品質上好ましくない印刷物が得られたり、また、そのような顔料インク組成物を用いて印刷物を作製しても色の発現が必ずしも充分ではなかった。
【０００３】
特に、インクジェット印刷用インクに無機蛍光顔料を用いた場合、無機蛍光顔料は有機顔料より比重が大きいのでインク中で沈降し易く、有機顔料より一次粒子径が大きいので、インクジェットプリンタのノズルが詰まり易いという課題があった。そこで超微粒子の無機系蛍光体をインクに使用することで上記課題を解決する技術が報告されているが、これらのインクは画像堅牢性が乏しいという課題があった（特許文献１、２）。また、無機蛍光顔料を微粒子に粉砕すると発光強度が極端に低下するといった課題も生じていた。
【特許文献１】特開平１０−１３０５５８号公報
【特許文献２】特開２０００−２５６５９１号公報
【発明の開示】
【発明が解決しようとする課題】
【０００４】
本発明の目的は、上記のような課題を解決するためになされたものであり、インクジェットプリンタにより印刷する際にプリンタヘッド部のノズルへの詰まりが生じることがなく、優れた印字品質の印刷物が得られるインクの吐出安定性に優れた無機蛍光顔料含有の非水系インクジェット用インク組成物を提供することである。
【課題を解決するための手段】
【０００５】
本発明者等は、上記の目的を達成するため鋭意検討した結果、インク組成物中にアミノ基含有アルコールを含むことにより、優れた吐出安定性の無機蛍光顔料を含有した非水系インクジェット用インク組成物が得られることを見出し、本発明を完成するに至った。
【０００６】
即ち、本発明の非水系インクジェット用インク組成物は、無機蛍光顔料、樹脂、顔料分散剤、有機溶媒及びアミノ基含有アルコールを含有し、該アミノ基含有アルコールの含有量が全体の０．０１〜３質量％であり、該アミノ基含有アルコールが２−アミノ−２−エチル−１，３−プロパンジオール、２−アミノ−２−メチル−１，３−プロパンジオール及び２−アミノ−２−メチル−１−プロパノールからなる群から選択されることを特徴とする。
【発明の効果】
【０００７】
本発明の非水系インクジェット用インク組成物を用いることにより、インクジェットプリンタにより印刷する際にプリンタヘッド部のノズルへの詰まりが生じることがなく、優れた印字品質の印刷物が得られる。
【発明を実施するための最良の形態】
【０００８】
以下に、本発明の非水系インクジェット用インク組成物について具体的に説明する。
【０００９】
本発明の非水系インクジェット用インク組成物においては、無機蛍光顔料、樹脂、顔料分散剤、有機溶媒と共にアミノ基含有アルコールを用いることが必要である。
【００１０】
以下、本発明の非水系インクジェット用インク組成物の各成分について、説明する。
【００１１】
本発明で用いることのできる無機蛍光顔料としては、公知のものを特に制限なく挙げることができ、３原色の赤（Ｒ）、青（Ｂ）、緑（Ｇ）の３種類を用いるのが一般的である。具体的には、
赤色の蛍光体としてＹ２Ｏ２Ｓ：Ｅｕ、Ｙ２Ｏ３：Ｅｕ、Ｙ２ＳｉＯ５：Ｅｕ、Ｙ３ＡｌＯ１２：Ｅｕ、Ｚｎ３（ＰＯ４）２：Ｍｎ、ＹＢＯ３：Ｅｕ、（Ｙ、Ｇｄ）ＢＯ３：Ｅｕ、ＧｄＢＯ３：Ｅｕ、ＳｃＢＯ３：Ｅｕ、ＬｕＢＯ３：Ｅｕ等があり、
青色の蛍光体としてＢａＭｇ２Ａｌ１６Ｏ２７：Ｅｕ、Ｙ２ＳｉＯ５：Ｃｅ、ＣａＷＯ４：Ｐｂ、ＢａＭｇＡｌ１４Ｏ２３：Ｅｕ等があり、
緑色の蛍光体としてＢａＭｇ２Ａｌ１６Ｏ２７：（Ｅｕ，Ｍｎ）、（Ｂａ，Ｍｇ）Ａｌ１６Ｏ２７：（Ｅｕ，Ｍｎ）、Ｚｎ２ＳｉＯ４：Ｍｎ、ＢａＡｌ１２Ｏ１９：Ｍｎ、ＳｒＡｌ１３Ｏ１９：Ｍｎ、ＣａＡｌ１２Ｏ１９：Ｍｎ、ＹＢＯ３：Ｔｂ、ＢａＭｇＡｌ１４Ｏ２３：Ｍｎ、ＬｕＢＯ３：Ｔｂ、ＧｄＢＯ３：Ｔｂ、ＳｃＢＯ３：Ｔｂ、Ｓｒ６Ｓｉ３Ｏ３Ｃ１４：Ｅｕ等がある。
【００１２】
無機蛍光顔料の配合量は、使用する無機蛍光顔料の種類等により任意に決定できるが、通常はインク組成物の０．１〜２０質量％であることが好ましく、より好ましくは０．５〜１５質量％である。
【００１３】
本発明で用いる無機蛍光顔料の体積平均粒子径は、３００〜８００ｎｍであることが好ましく、５００〜７００ｎｍがより好ましい。体積平均粒子径が３００ｎｍ未満であると、発光強度が低下する傾向にあり、一方、体積平均粒子径が大きくなるにつれて発光強度は強くなるが８００ｎｍを超えるとノズル詰まりが生じ易いので好ましくない。
【００１４】
本発明の非水系インクジェット用インク組成物は、通常のインク組成物と同様にバインダーとして樹脂を含有する。そのような樹脂は、通常のインク組成物に普通に用いられているバインダー用樹脂でよく、特には限定されないが、中でも、ポリエステル樹脂、アクリル樹脂、塩化ビニル樹脂のいずれかを含むことが、印字したときの基材との密着性が向上するため好ましい。
【００１５】
ポリエステル樹脂としては、飽和ポリエステル、不飽和ポリエステル樹脂の両方を用いることができる。ポリエステル樹脂は、多塩基酸と多価アルコールとの縮合反応により得られる。
【００１６】
ポリエステル樹脂に用いられる多塩基酸としては、例えば、
フタル酸、イソフタル酸、テレフタル酸、１，５−ナフタレンジカルボン酸、２，６−ナフタレンジカルボン酸、９，１０−アントラセンジカルボン酸、ジフェン酸等の芳香族ジカルボン酸；
ｐ−オキシ安息香酸、ｐ−（ヒドロキシエトキシ）安息香酸等の芳香族オキシカルボン酸；
コハク酸、アジピン酸、アゼライン酸、セバシン酸、ドデカンジカルボン酸等の脂肪族ジカルボン酸；
フマル酸、マレイン酸、イタコン酸、メサコン酸、シクロヘキセンジカルボン酸、ダイマー酸、トリマー酸、テトラマー酸等の脂肪族不飽和多価カルボン酸；
ヘキサヒドロフタル酸、テトラヒドロフタル酸等の脂環族ジカルボン酸；
トリメリット酸、トリメシン酸、ピロメリット酸等の多価カルボン酸
等を例示できる。また、多塩基酸に一部、一塩基酸を併用してもよい。一塩基酸類としては、例えば、安息香酸、クロロ安息香酸、ブロモ安息香酸、パラヒドロキシ安息香酸、ｔ−ブチル安息香酸、ナフタレンカルボン酸、３−メチル安息香酸、４−メチル安息香酸、サリチル酸、チオサリチル酸、フェニル酢酸、ナフタレンカルボン酸、アントラセンカルボン酸、ｔ−ブチルナフタレンカルボン酸、シクロヘキシルアミノカルボニル安息香酸等を例示できる。
【００１７】
ポリエステル樹脂に用いられる多価アルコール類としては、例えば、
エチレングリコール、プロピレングリコール、１，３−プロパンジオール、２，３−ブタンジオール、１，４−ブタンジオール、１，５−ペンタンジオール、１，６−ヘキサンジオール、ネオペンチルグリコール、ジエチレングリコール、ジプロピレングリコール、２，２，４−トリメチル−１，３−ペンタンジオール、ポリエチレングリコール、ポリプロピレングリコール、ポリテトラメチレングリコール等の脂肪族ジオール類、トリメチロールエタン、トリメチロールプロパン、グリセリン、ペンタエリスリトール等のトリオール及びテトラオール類等の脂肪族多価アルコール類；
１，４−シクロヘキサンジオール、１，４−シクロヘキサンジメタノール、スピログリコール、ビスフェノールＡ、水素化ビスフェノールＡ、トリシクロデカンジオール、トリシクロデカンジメタノール等の脂環族多価アルコール類；
パラキシレングリコール、メタキシレングリコール、オルトキシレングリコール、１，４−フェニレングリコール等の芳香族多価アルコール類
を例示できる。また、多価アルコールに一部、一価アルコールを併用してもよい。
【００１８】
本発明に用いられるポリエステル樹脂の数平均分子量は１０００〜５００００の範囲が好ましく、更には２０００〜２００００の範囲がより好ましい。ポリエステル樹脂の数平均分子量が１０００より小さい場合は、インク印字被膜の耐エタノール性評価が劣り、５００００より大きい場合は、インクの糸曳き現象が発生し易くインク吐出性が安定しない等の不具合が生ずることがあるので好ましくない。
【００１９】
アクリル樹脂としては、通常用いられるラジカル重合性単量体を共重合させたものを用いることができる。ラジカル重合性単量体としては、例えば、
アクリル酸メチル、アクリル酸エチル、アクリル酸イソプロピル、アクリル酸ｎ−ブチル、アクリル酸２−エチルヘキシル等のアクリル酸エステル類；
メタクリル酸メチル、メタクリル酸エチル、メタクリル酸イソプロピル、メタクリル酸ｎ−ブチル、メタクリル酸イソブチル、メタクリル酸ｔ−ブチル、メタクリル酸シクロヘキシル、メタクリル酸２−エチルヘキシル等のメタクリル酸エステル類；
スチレン、ビニルトルエン、α−メチルスチレン等の芳香族ビニル類；
酢酸ビニル、プロピオン酸ビニル等のビニルエステル類；
ビニルピロリドン等の複素環式ビニル化合物；
塩化ビニル、塩化ビニリデン、フッ化ビニリデン等のハロゲン化ビニル類；
エチルビニルエーテル、イソブチルビニルエーテル等のビニルエーテル類；
エチレン、プロピレン等のα−オレフィン類
等が例示される。
【００２０】
また、酸や塩基等の官能基を含む重合性単量体も用いることができる。官能基含有単量体としては、例えば、
アクリル酸、メタクリル酸、マレイン酸、フマル酸、イタコン酸、マレイン酸モノｎ−ブチル、フマル酸モノｎ−ブチル、イタコン酸モノｎ−ブチル、クロトン酸等のカルボキシル基含有単量体；
（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、アクリル酸（２−ヒドロキシメチル）エチル、アクリル酸（２−ヒドロキシメチル）ブチル、（メタ）アクリル酸（４−ヒドロキシメチルシクロヘキシル）メチル、グリセリンモノ（メタ）アクリレート、２−（メタ）アクリロイルオキシエチル２−ヒドロキシプロピルフタレート、２−ヒドロキシ−３−フェノキシプロピル（メタ）アクリレート等の水酸基含有（メタ）アクリル酸エステル類；
アクリルアミド、メタクリルアミド、マレイン酸アミド、ジアセトンアクリルアミド等のアミド基含有単量体類；
メタクリル酸グリシジル、アリルグリシジルエーテル等のグリシジル基含有単量体；
アクリロニトリル、メタクリロニトリル等のシアノ基含有単量体；
ブタジエン、イソプレン等のジエン類；
アリルアルコール、２−ヒドロキシエチルアリルエーテル等の水酸基含有アリル化合物；
メタクリル酸ジメチルアミノエチル、メタクリル酸ジエチルアミノエチル等の３級アミノ基含有単量体；
ビニルトリメトキシシラン、ビニルトリエトキシシラン、ビニルトリイソプロポキシシラン、ビニルトリス（β−メトキシエトキシ）シラン、ビニルメチルジメトキシシラン、ビニルメチルジエトキシシラン、ビニルジメチルメトキシシラン、ビニルジメチルエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン等のアルコキシシリル基含有単量体類
等が挙げられる。また、フタル酸ジアリル、ジビニルベンゼン、アクリル酸アリル、トリメチロールプロパントリメタクリレート等の１分子中に２個以上の不飽和結合を有する単量体類等も使用できる。これらの単量体は単独で使用してもよいし、２種以上を組み合わせても使用できる。
【００２１】
塩化ビニル樹脂としては、種々のものを使用することができ、例えば、塩化ビニルと酢酸ビニル、塩化ビニリデン、アクリル、マレイン酸等の他のモノマーとの共重合樹脂を挙げることができる。好ましい塩化ビニル樹脂としては、塩化ビニルと酢酸ビニルとを共重合させた塩化ビニル・酢酸ビニル共重合樹脂であり、特に好ましくは分子量３０，０００以下の共重合樹脂を挙げることができる。
【００２２】
上記以外の樹脂としては、特に制限はなく、通常のインク組成物に用いられる樹脂は何れも使用することができる。例えば、エポキシ樹脂、フェノール樹脂、ノボラック樹脂、ロジン変性フェノール樹脂、メラミン、ベンゾグアナミン等のアミノ樹脂、ポリアミド樹脂、セルロースジアセテート、セルローストリアセテート、ニトロセルロース、硝酸セルロース、プロピオン酸セルロース、セルロースアセテートブチレート等のセルロースエステル樹脂、メチルセルロース、エチルセルロース、ベンジルセルロース、トリチルセルロース、シアンエチルセルロース、カルボキシメチルセルロース、カルボシキエチルセルロース、アミノエチルセルロース等のセルロースエーテル樹脂等を挙げることができる。また、これら樹脂は、併用して用いることができる。
【００２３】
本発明の非水系インクジェット用インク組成物に用いる樹脂の含有量は、１〜２０質量％が好ましく、更には１〜１５質量％がより好ましい。樹脂の含有量が１質量％より少ない場合は、基材との密着性が不足するおそれがあり、２０質量％より多い場合は、インク組成物の粘度が高くなり吐出性が不安定になる等の不都合が生じることがあり、好ましくない。
【００２４】
本発明の非水系インクジェット用インク組成物は、無機蛍光顔料の分散性を向上するため、顔料分散剤を使用する。
【００２５】
顔料分散剤としては、ポリアミド系樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００２６】
本発明の非水系インクジェット用インク組成物においては、顔料分散剤として１分子中に２個以上のアミド基を有し、且つ、数平均分子量が７００〜１５０００であるポリエステルポリアミド樹脂を用いることが好ましい。この顔料分散剤の配合量は、使用する顔料の種類等により異なるが、通常はインク組成物中０．１〜１５質量％が好ましく、更には０．５〜１０質量％であることが、より顔料分散性を向上するのに好ましい。
【００２７】
ポリエステルポリアミド樹脂は、酸末端ポリエステル樹脂と１分子中に２個以上のアミノ基を有するポリアミン化合物とを反応させることにより製造される。例えば、ルーブリゾール社製のソルスパース３２０００、ソルスパース３２５００、ソルスパース３２６００、ソルスパース３３５００、ソルスパース３４７５０、ソルスパース３５１００、ソルスパース３７５００等や、ビックケミー社製のＢＹＫ９０７７等を挙げることができる。
【００２８】
なお、ポリエステルポリアミド樹脂のアミド基が１分子中に２個未満の場合には、顔料分散性において好ましくない。また、数平均分子量が７００未満の場合には、顔料分散性が低下し、数平均分子量が１５０００を超える場合には、インク中への分散性が低下するため好ましくない。
【００２９】
本発明の非水系インクジェット用インク組成物は、通常の溶剤系インクに用いられる有機溶媒を使用する。
【００３０】
有機溶媒としては、例えば、
メチルアルコール、エチルアルコール、ｎ−プロピルアルコール、イソプロピルアルコール、ｎ−ブチルアルコール、トリデシルアルコール、シクロヘキシルアルコール、２−メチルシクロヘキシルアルコール等のアルコール類；
エチレングリコール、ジエチレングリコール、トリエチレングリコール、ポリエチレングリコール、プロピレングリコール、ジプロピレングリコール、グリセリン等のグリコール類；
エチレングリコールモノメチルエーテル、エチレングリコールモノエチルエーテル、エチレングリコールモノブチルエーテル、エチレングリコールジエチルエーテル、エチレングリコールジメチルエーテル、ジエチレングリコールモノメチルエーテル、ジエチレングリコールモノエチルエーテル、ジエチレングリコールモノブチルエーテル、ジエチレングリコールエチルメチルエーテル、ジエチレングリコールジメチルエーテル、ジエチレングリコールジエチルエーテル、ジエチレングリコールジブチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、プロピレングリコールジメチルエーテル、ジプロピレングリコールジメチルエーテル、プロピレングリコールジエチルエーテル、ジプロピレングリコールジエチルエーテル、エチレングリコールモノメチルアセテート、エチレングリコールモノエチルアセテート、エチレングリコールモノブチルアセテート、ジエチレングリコールモノメチルアセテート、エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノエチルアセテート、ジエチレングリコールモノブチルアセテート、トリエチレングリコールモノブチルエーテル等のグリコールエーテル類；
酢酸エチル、酢酸イソプロピレン、酢酸ｎ−ブチル、乳酸メチル、乳酸エチル、乳酸ブチル等のエステル類；
アセトン、メチルエチルケトン、メチルイソブチルケトン、シクロヘキサノン、イソホロン、ジアセトンアルコール等のケトン類；
その他トルエン、キシレン、アセトニトリル、γ−ブチロラクトン、γ−バレロラクトン
等が挙げられる。これらは、印刷時のヘッドノズルの特性への適合性、安全性、乾燥性の観点から種々の溶剤が選択され、必要に応じて複数の溶剤を混合して用いることができる。
【００３１】
本発明の非水系インクジェット用インク組成物は、有機溶媒としてグリコールエーテル類を含むことが好ましい。中でも、ジエチレングリコールエチルメチルエーテル、ジエチレングリコールジエチルエーテル、ジエチレングリコールジブチルエーテル、ジプロピレングリコールモノメチルエーテル、ジプロピレングリコールジメチルエーテル、プロピレングリコールモノメチルエーテルアセテート、ジエチレングリコールモノエチルエーテルアセテート、ジエチレングリコールモノブチルエーテルアセテートが、印刷特性に優れるため好ましい。
【００３２】
本発明の非水系インクジェット用インク組成物は、アミノ基含有アルコールを含むことにより、インクジェットプリンタにより印刷する際にプリンタヘッド部のノズルへの詰まりが生じることがなく優れた印字品質の印刷物が得られる。
【００３３】
アミノ基含有アルコールとしては、２−アミノ−１−ブタノール、２−アミノ−２−メチル−１−プロパノール、２−アミノ−２−メチル−１，３−プロパンジオール、２−アミノ−２−エチル−１，３−プロパンジオール、トリス（ヒドロキシメチル）アミノメタン等が挙げられるが、特に２−アミノ−２−エチル−１，３−プロパンジオール又は２−アミノ−２−メチル−１，３−プロパンジオールが印刷特性に優れるため好ましい。
【００３４】
アミノ基含有アルコールは、上記の化合物を複数用いてもよく、インク組成物全体の０．０１〜３質量％含有することが必要であり、更には０．１〜２質量％含有することが好ましい。アミノ基含有アルコール含有量がインク組成物全体の０．０１質量％より少ないときには、ノズルへの詰まりが生じ易くなり、３質量％を超えると顔料凝集によるインクの増粘の不都合が生じることがあるため、好ましくない。
【００３５】
また、アミノ基含有アルコールの含有量は、有機溶媒１００質量％に対して０．０１〜５質量％であることが好ましく、更には０．１〜３質量％であることが好ましい。有機溶媒１００質量％に対して、その含有量が、０．０１質量％より少ないとノズルへの詰まりとヘッド部の腐食が生じ易くなり、５質量％を超えると顔料凝集によるインクの増粘とインク印字被膜の耐エタノール性評価が劣る等の不都合が生じることがあり、好ましくない。
【００３６】
本発明の非水系インクジェット用インク組成物の水抽出物について、ｐＨが６．０〜１０．０であることが、印刷する際のノズルへの詰まりが生じることがなく優れた印字品質の印刷物が得られるため好ましい。水抽出物のｐＨが、６．０より小さいと、プリンタヘッド部の腐食が発生し易くなり、ｐＨが１０．０より大きいと顔料凝集によるインクの増粘等の不都合が生じることがあり、好ましくない。水抽出物のｐＨは、６．５〜８．５であることが更に好ましい。
【００３７】
ｐＨの測定方法は次の通りである。インク組成物の水抽出物は、蒸留水１００ｇに対して、インク組成物１ｇを添加して良く撹拌する。しばらく静置後その水抽出物を、ｐＨメーターにて測定する。
【００３８】
また、インク組成物の水抽出物のｐＨは、インク組成物に配合するアミノ基含有アルコールの量を微妙に調節することで、ｐＨ６．０〜１０．０に調整することができる。
【００３９】
本発明の非水系インクジェット用インク組成物は、無機蛍光顔料、樹脂、顔料分散剤、有機溶媒及びアミノ基含有アルコールを含有することを基本とするが、用途等によっては染料、有機顔料、表面調整剤、ＵＶ吸収剤、光安定化剤、酸化防止剤、可塑剤等の添加剤を併用してもよい。
【００４０】
本発明の非水系インクジェット用インク組成物は、種々のインクジェットプリンタに使用することができる。このようなインクジェットプリンタとして、例えば、荷電制御方式、インクオンデマンド方式によりインク組成物を噴出させる方式等を挙げることができる。
【００４１】
本発明のインク組成物は、特にラージフォーマットを用いた大型インクジェットプリンタによる印刷、例えばサインディスプレイ等の屋外用物品に印刷することを目的としたインクジェットプリンタの印刷にも好適に適用できる。更には、インクジェット法によるプラズマディスプレイ用基板の製造、情報記録媒体や切手等の偽造防止にも用いることができる。
【００４２】
インクジェット印刷した後の印刷面（インク組成物）は、常温〜数百℃で乾燥することにより乾燥被膜を形成する。
【００４３】
本発明で印刷の対象となる基材については、印刷面（インク組成物）を乾燥する条件下で変形もしくは変質しないものであれば特に制限されることはない。そのような基材として、例えば、紙、金属、ガラス及びプラスチック等が挙げられ、より詳しくは表面を樹脂でコーティングした紙、プラスチックのシートやフィルム、を挙げることができる。
【実施例】
【００４４】
以下に、実施例及び比較例により、本発明を更に詳細に説明する。なお、以下、「部」及び「％」はいずれも質量基準によるものとする。
【００４５】
＜実施例１〜１５及び比較例１〜４＞
表１に示す成分と配合量（質量部）で含有する混合物をそれぞれサンドミルで０．５〜３時間練合して、実施例１〜１５及び比較例１〜４のインク組成物を調製した。
【００４６】
使用した無機蛍光顔料は、赤（Ｒ）がルミライトファインピグメント  レッド（Ｙ２Ｏ２Ｓ：Ｅｕ、シンロイヒ社製）、緑（Ｇ）がルミライトファインピグメント  グリーン（ＢａＭｇ２Ａｌ１６Ｏ２７：（Ｅｕ，Ｍｎ）、シンロイヒ社製）、青（Ｂ）がルミライトファインピグメント  ブルー（ＢａＭｇ２Ａｌ１６Ｏ２７：Ｅｕ、シンロイヒ社製）を用いた。樹脂については、ポリエステル樹脂がバイロンＧＫ８１０（東洋紡社製、数平均分子量＝６０００、Ｔｇ＝４６℃、酸価＝５ｍｇＫＯＨ／ｇ、水酸基価＝１９ｍｇＫＯＨ／ｇ）、アクリル樹脂がダイヤナールＭＢ２６６０（三菱レーヨン社製、重量平均分子量＝６５０００、Ｔｇ＝５２℃、酸価＝３ｍｇＫＯＨ／ｇ）、塩化ビニル樹脂がソルバインＣＬ（日信化学社製、塩化ビニル−酢酸ビニル共重合体、数平均分子量＝２５０００、Ｔｇ＝７０℃）であり、顔料分散剤は、ポリエステルポリアミド樹脂Ａがソルスパース３２０００（ルーブリゾール社製、固形分濃度１００％、数平均分子量＝１５００）、ポリエステルポリアミド樹脂ＢがＢＹＫ９０７７（ビックケミー社製、固形分濃度９９％、数平均分子量＝１４００）であった。
【００４７】
得られた実施例１〜１５及び比較例１〜４の各インク組成物に対して、粘度、粒子径、水抽出物のｐＨ、分散安定性、ノズル吐出安定性、耐エタノール性、相対発光強度をそれぞれ下記の方法で測定し、下記の基準で評価した。
【００４８】
＜粘度測定＞
各インク組成物の粘度は、Ｂ型粘度計を用い、２０℃にて測定した。
【００４９】
＜粒子径測定＞
各インク組成物の粒子径は、レーザー回折式粒度分布測定器（島津製作所製「ＳＡＬＤ−７０００」）を用いて平均粒子経（Ｄ５０）を測定した。
【００５０】
＜水抽出物のｐＨ＞
各インク組成物の水抽出物のｐＨは、分液ロートを用いてインク組成物１ｇを蒸留水１００ｇへ滴下して良く混合・撹拌し、しばらく静置後その水抽出物（下層部）を取り出して、ｐＨメーターにて２０℃で測定した。
【００５１】
＜分散安定性＞
各インク組成物を密閉容器中で６０℃・１ヶ月間保存した後、取り出しその粘度及び粒子径を上記のように測定し、試験前と試験後のそれぞれの変化を下記の基準で評価した。
◎：粘度及び粒子径の変化が、両方とも±５％以内。
○：粘度及び粒子径の変化が、少なくとも一方が±５％超±１０％以内。
×：粘度及び粒子径の変化が、少なくとも一方が±１０％超。
【００５２】
＜ノズル吐出安定性＞
ラージフォーマット用インクジェットプリンタを用いて塩化ビニルの基材に画像を１時間連続して印刷し、その後温度３５℃、湿度６０％の環境下で４日間放置し、再度塩化ビニルの基材に画像を連続して１時間印刷し、その印字状態を目視で下記の基準で評価した。
◎：印字したドットの内、９０％以上で所定の位置に正しく印字できる。
○：印字したドットの内、７０％以上９０％未満で所定の位置に正しく印字できる。
△：印字したドットの内、５０％以上７０％未満で所定の位置に正しく印字できる。
×：印字したドットの内、５０％以上でドットの曲がりが発生。
【００５３】
＜耐エタノール性＞
ラージフォーマット用インクジェットプリンタで塩化ビニルの基材に画像を印刷し乾燥させた後、５０質量％エタノール水をしみ込ませた布で印刷した画像表面を擦り、その表面状態を目視で評価した。なお、ノズル詰まり等の不具合が生じて、耐エタノール性試験が実施できる程度まで印字できない場合は、「−」と表記した。
◎：全く変化なし。
○：一部インクが剥離し、印字が薄くなる。
×：インクが剥離し、素地が見える。
【００５４】
＜相対発光強度測定＞
ラージフォーマット用インクジェットプリンタで画像を印刷し乾燥させた後、その印字について蛍光分光光度計（製品名：ＲＦ−１５００、島津製作所社製）を用いて蛍光発光強度を測定した。相対発光強度は、波長３６５ｎｍの励起光を照射した時の蛍光発光強度について、実施例１の発光強度を１００とした場合の相対値である。なお、ノズル詰まり等の不具合が生じて、発光強度が測定できる程度まで印字できない場合は、「−」と表記した。
【００５５】
それらの測定結果、評価結果は表１及び表２に示す通りであった。
【００５６】
【表１】
0005074241.tif 000002
【００５７】
【表２】
0005074241.tif 000003
【００５８】
表１に示すデータから明らかなように、本発明の実施例１〜１５のインク組成物は、各試験項目について良い評価結果が得られ、印字の良好なインクが得られた。
【００５９】
一方、表２に示すデータから明らかなように、アミノ基含有アルコールの含有量が本発明の範囲より少ない比較例１のインク組成物はノズル詰まりが生じ、印字不良となった。アミノ基含有アルコールの含有量が本発明の範囲より多い比較例２及び３のインク組成物は顔料凝集によるノズル詰まりが生じ、印字不良となった。また、アミノ基含有アルコールを用いない比較例４のインクも、ノズル詰まりが生じ、印字不良となった。